(57)【要約】【課題】表面に凹凸が形成されることなくマークが形成され、該マーク箇所を手でなぞった場合でもツルツル感に富むマーキング技術を提供することである。【解決手段】Ａ層とＣ層との間に挟まれたＢ層の一部が除去される方法であって、ＹＡＧレーザ又はＹＶＯ４レーザが、前記Ａ層表面側から前記Ｂ層に向けて、照射される工程を具備し、前記照射レーザの出力が２〜６Ｗであり、前記照射レーザのＱスイッチ周波数が７０〜３３０ｋＨｚであり、前記照射レーザに対する前記レーザ被照射物の相対移動速度が３５０〜２５００ｍｍ／ｓであり、前記Ａ層は透明樹脂層であり、前記Ｂ層は金属層である。【選択図】図１
2012196710.tif 000002
【特許請求の範囲】
【請求項１】
Ａ層とＣ層との間に挟まれたＢ層の一部が除去される方法であって、
ＹＡＧレーザ又はＹＶＯ４レーザが、前記Ａ層表面側から前記Ｂ層に向けて、照射される工程を具備し、
前記照射レーザの出力が２〜６Ｗであり、
前記照射レーザのＱスイッチ周波数が７０〜３３０ｋＨｚであり、
前記照射レーザに対する前記レーザ被照射物の相対移動速度が３５０〜２５００ｍｍ／ｓであり、
前記Ａ層は透明樹脂層であり、
前記Ｂ層は金属層である
ことを特徴とするＡ層とＣ層との間に挟まれたＢ層の一部除去方法。
【請求項２】
前記Ｃ層は接着剤層である
ことを特徴とする請求項１のＡ層とＣ層との間に挟まれたＢ層の一部除去方法。
【請求項３】
前記Ｃ層の前記Ｂ層とは反対側の面にベース層が設けられてなる
ことを特徴とする請求項１又は請求項２のＡ層とＣ層との間に挟まれたＢ層の一部除去方法。
【請求項４】
前記Ｂ層と前記Ｃ層との間に前記Ｂ層の色とは異なる色の着色層が設けられてなる
ことを特徴とする請求項１〜請求項３いずれかのＡ層とＣ層との間に挟まれたＢ層の一部除去方法。
【請求項５】
前記Ａ層と前記Ｂ層との間にホログラム層が設けられてなる
ことを特徴とする請求項１〜請求項４いずれかのＡ層とＣ層との間に挟まれたＢ層の一部除去方法。
【請求項６】
前記Ａ層はポリエステル系樹脂、ポリオレフィン系樹脂、及びアクリル系樹脂の群の中から選ばれる何れかで構成されてなる
ことを特徴とする請求項１〜請求項５いずれかのＡ層とＣ層との間に挟まれたＢ層の一部除去方法。
【請求項７】
前記Ｂ層はＡｌ粒子堆積層である
ことを特徴とする請求項１〜請求項６いずれかのＡ層とＣ層との間に挟まれたＢ層の一部除去方法。
【請求項８】
Ａ層とＣ層との間に挟まれた状態のＢ層の一部が除去されることによって前記除去パターンに応じた情報が形成される方法である
ことを特徴とする請求項１〜請求項７いずれかのＡ層とＣ層との間に挟まれたＢ層の一部除去方法。
【請求項９】
請求項１〜請求項８いずれかのＡ層とＣ層との間に挟まれたＢ層の一部除去方法の実施によるＢ層の一部除去パターンに応じた情報が形成されてなるマーキングであって、
前記マーキングは、前記レーザ照射によりマーキング箇所の金属が除去されて構成されたものであって、
前記Ａ層は除去されておらず、前記Ｂ層の表面側は前記Ａ層で全面的に覆われている
ことを特徴とするマーキング。
【請求項１０】
請求項１〜請求項８いずれかのＡ層とＣ層との間に挟まれたＢ層の一部除去方法が実施される装置であって、
Ａ層とＢ層とＣ層とを具備する長尺材を繰り出す供給側ロールと、
前記供給側ロールから繰り出された前記長尺材が所定の経路を走行して巻き取られる巻取側ロールと、
前記長尺材を３５０〜２５００ｍｍ／ｓの速度で走行させる走行手段と、
前記供給側ロールと前記巻取側ロールとの間の所定の走行経路を走行する前記長尺材に対して、前記Ａ層の表面側から、Ｑスイッチ周波数が７０〜３３０ｋＨｚで出力が２〜６ＷのＹＡＧレーザ又はＹＶＯ４レーザを照射することが出来るレーザ装置と、
前記レーザ装置と前記巻取側ロールとの間の所定の走行経路を走行する長尺材に抜き加工を施し、前記レーザ装置によるレーザ照射で形成された領域の取り出しを可能とする抜き加工装置
とを具備することを特徴とするＡ層とＣ層との間に挟まれたＢ層の一部除去装置。
【請求項１１】
抜き加工装置と供給側ロールとの間、及び抜き加工装置と巻取側ロールとの間に、長尺材を吸引する吸引装置が設けられてなり、
前記吸引装置により抜き加工装置の前後における長尺材が展張されるようにしたことを特徴とする請求項１０のＡ層とＣ層との間に挟まれたＢ層の一部除去装置。
【発明の詳細な説明】
【技術分野】
【０００１】
本発明は、例えばマーキングの技術に関する。
【背景技術】
【０００２】
「積層フィルムにマーキングする方法であって、積層フィルムを融食する工程を含み、前記積層フィルムが接着層５０によって金属層５１に被着された少なくとも一つのプラスチック層５２を有し、前記プラスチック層５２および金属層５１が前記接着層５０と接触する第一の面を有し、炭酸ガスレーザあるいはＹＡＧレーザ等のレーザが前記プラスチック層５２の第一の面と前記金属層５１の第一の面との間の深さまで融食して、前記金属層５１が大気にさらされないようにする方法」が提案（特開２００２−３３１３７２号公報）されている。この提案の技術によれば、図７に示される通り、マーキング箇所のプラスチック層５２に、平面視でマーク形状の凹部（穴：孔：溝）５３が、レーザにより形成されている。すなわち、積層フィルム（プラスチック層５２）の表面にはマーク形状に対応した形状の凹部５３が形成されている。
【０００３】
「少なくとも透明プラスチックフィルム基材と回折格子パターンと金属蒸着層と粘着剤層とからなるラベル材であって、該金属蒸着層が溶融された固有情報としての印字パターンを有することを特徴とする偽造防止ラベル材」「前記金属蒸着層を、透明プラスチックフィルム基材面よりＹＡＧもしくはＣＯ２等レーザービームの照射により非接触にて溶融し、前記印字パターンとすることを特徴とする偽造防止ラベル材の製造方法」が提案（特開平１０−３３３５７４号公報）されている。前記公報の段落番号［００１８］〜［００２２］には、「……金属蒸着層（３０）を、透明プラスチックフィルム基材（１０）面よりＹＡＧもしくはＣＯ２等のレーザービーム（Ｒ）の照射により溶融し、固有情報としての印字パターン（３０ａ）を形成記録することを特徴とする偽造防止ラベル材（１）の製造方法としたものである。  この金属蒸着層（３０）の溶融にあたり、ＹＡＧレーザー（波長１．０６μｍ）の場合、レーザー出力２０Ｗ以上で瞬時に溶融印字が可能であり、レーザー発振装置コスト等を考慮するとレーザー出力５０Ｗ程度が好ましい。但し適性レーザー出力は、透明プラスチックフィルム基材（１０）の種類にもよって異なり、このＹＡＧレーザーに対しては、ＰＥＴフィルムが好適で、ポリエチレンやポリプロピレンは、その透明プラスチックフィルム基材（１０）がレーザービームによるエネルギーを吸収し、その透明プラスチックフィルム基材（１０）に穴があくため好ましものとは言えない。  一方、ＣＯ２レーザー（波長１０．６μｍ）の場合は、レーザー出力２Ｗ以上で瞬時に溶融印字が可能であり、レーザー発振装置コスト等を考慮するとレーザー出力１０Ｗ程度が好ましい。但し、適性レーザー出力は、透明プラスチックフィルム基材（１０）の種類にもよって異なり、このＣＯ２レーザーに対しては、ポリエチレン、ポリプロピレン等が好適で、ＰＥＴフィルム等はその透明プラスチックフィルム基材（１０）がレーザービームによるエネルギーを吸収し、その透明プラスチックフィルム基材（１０）に穴があくため好ましものとは言えない。その他、固体レーザーとして、ルビーレーザー（波長０．６９４３μｍ）、ガラスレーザー（波長１．０６５μｍ）あるいは気体レーザーとしてＡｒレーザー（波長０．４８８０μｍおよび０．５１４５μｍ）も発振出力等の選定によっては使用は可能である。  このように、溶融される金属蒸着層（３０）の上面を保護している透明プラスチックフィルム基材（１０）の種類によって、適性なレーザー発振装置とその発振出力の選択を要するものである。  以上のようなホログラムで代表される回折格子パターンをより明るく鮮明にするための金属蒸着層を、透明プラスチックフィルム基材面よりＹＡＧもしくはＣＯ２等レーザービームの照射により非接触にて溶融し、印字パターンとする技術は、本発明の転写シート材への用途の他、例えば、偽造防止のためのホログラム付きクレジットカード、社員身分証明カード、パスポートなどへ固有情報を印字等をすることによって、更に偽造や改ざん防止効果を上げるものなどへも応用できるものである。」の記載が有る。
【先行技術文献】
【特許文献】
【０００４】
【特許文献１】特開２００２−３３１３７２号公報
【特許文献２】特開平１０−３３３５７４号公報
【発明の概要】
【発明が解決しようとする課題】
【０００５】
特許文献１の技術で形成されたマークはプラスチックに形成された凹部５３によるものであるが故に、即ち、表面に形成された凹凸によってマークを表示したものであるから、該マーク箇所（凹凸箇所）を手でなぞるとザラツキ感を感じる。
【０００６】
特許文献２には、透明プラスチック層と粘着剤層との間に挟まれた金属蒸着層がレーザで溶融して印字パターンが形成の記載が有るものの、透明プラスチック層と粘着剤層との間に挟まれたレーザ照射個所の金属蒸着層が除去されることの記載は無く、かつ、そのようなことを想起させる記載も皆無である。
【０００７】
本発明が解決しようとする課題は上記問題点を解決することである。すなわち、表面に形成された凹凸によってマークを表示するものでは無く、マークは表面に凹凸が形成されずとも表示され、該マーク箇所を手でなぞった場合にザラツキ感が無く、ツルツル感に富むマーキング技術を提供することである。
【課題を解決するための手段】
【０００８】
前記の課題は、
Ａ層とＣ層との間に挟まれたＢ層の一部が除去される方法であって、
ＹＡＧレーザ又はＹＶＯ４レーザが、前記Ａ層表面側から前記Ｂ層に向けて、照射される工程を具備し、
前記照射レーザの出力が２〜６Ｗであり、
前記照射レーザのＱスイッチ周波数が７０〜３３０ｋＨｚであり、
前記照射レーザに対する前記レーザ被照射物の相対移動速度が３５０〜２５００ｍｍ／ｓであり、
前記Ａ層は透明樹脂層であり、
前記Ｂ層は金属層である
ことを特徴とするＡ層とＣ層との間に挟まれたＢ層の一部除去方法によって解決される。
【０００９】
前記の課題は、好ましくは、前記Ａ層とＣ層との間に挟まれたＢ層の一部除去方法であって、前記Ｃ層は接着剤層であることを特徴とするＡ層とＣ層との間に挟まれたＢ層の一部除去方法によって解決される。
【００１０】
前記の課題は、好ましくは、前記Ａ層とＣ層との間に挟まれたＢ層の一部除去方法であって、前記Ｃ層の前記Ｂ層とは反対側の面にベース層が設けられてなることを特徴とするＡ層とＣ層との間に挟まれたＢ層の一部除去方法によって解決される。
【００１１】
前記の課題は、好ましくは、前記Ａ層とＣ層との間に挟まれたＢ層の一部除去方法であって、前記Ｂ層と前記Ｃ層との間に前記Ｂ層の色とは異なる色の着色層が設けられてなることを特徴とするＡ層とＣ層との間に挟まれたＢ層の一部除去方法によって解決される。
【００１２】
前記の課題は、好ましくは、前記Ａ層とＣ層との間に挟まれたＢ層の一部除去方法であって、前記Ａ層と前記Ｂ層との間にホログラム層が設けられてなることを特徴とするＡ層とＣ層との間に挟まれたＢ層の一部除去方法によって解決される。
【００１３】
前記の課題は、好ましくは、前記Ａ層とＣ層との間に挟まれたＢ層の一部除去方法であって、前記Ａ層はポリエステル系樹脂、ポリオレフィン系樹脂、及びアクリル系樹脂の群の中から選ばれる何れかで構成されてなることを特徴とするＡ層とＣ層との間に挟まれたＢ層の一部除去方法によって解決される。
【００１４】
前記の課題は、好ましくは、前記Ａ層とＣ層との間に挟まれたＢ層の一部除去方法であって、前記Ｂ層はＡｌ粒子堆積層であることを特徴とするＡ層とＣ層との間に挟まれたＢ層の一部除去方法によって解決される。
【００１５】
前記の課題は、好ましくは、前記Ａ層とＣ層との間に挟まれたＢ層の一部除去方法であって、Ａ層とＣ層との間に挟まれた状態のＢ層の一部が除去されることによって前記除去パターンに応じた情報が形成される方法であることを特徴とするＡ層とＣ層との間に挟まれたＢ層の一部除去方法によって解決される。
【００１６】
前記の課題は、前記Ａ層とＣ層との間に挟まれたＢ層の一部除去方法の実施によるＢ層の一部除去パターンに応じた情報が形成されてなるマーキングであって、
前記マーキングは、前記レーザ照射によりマーキング箇所の金属が除去されて構成されたものであって、
前記Ａ層は除去されておらず、前記Ｂ層の表面側は前記Ａ層で全面的に覆われている
ことを特徴とするマーキングによって解決される。
【００１７】
前記の課題は、前記Ａ層とＣ層との間に挟まれたＢ層の一部除去方法が実施される装置であって、
Ａ層とＢ層とＣ層とを具備する長尺材を繰り出す供給側ロールと、
前記供給側ロールから繰り出された前記長尺材が所定の経路を走行して巻き取られる巻取側ロールと、
前記長尺材を３５０〜２５００ｍｍ／ｓの速度で走行させる走行手段と、
前記供給側ロールと前記巻取側ロールとの間の所定の走行経路を走行する前記長尺材に対して、前記Ａ層の表面側から、Ｑスイッチ周波数が７０〜３３０ｋＨｚで出力が２〜６ＷのＹＡＧレーザ又はＹＶＯ４レーザを照射することが出来るレーザ装置と、
前記レーザ装置と前記巻取側ロールとの間の所定の走行経路を走行する長尺材に抜き加工を施し、前記レーザ装置によるレーザ照射で形成された領域の取り出しを可能とする抜き加工装置
とを具備することを特徴とするＡ層とＣ層との間に挟まれたＢ層の一部除去装置によって解決される。
【００１８】
前記の課題は、好ましくは、Ａ層とＣ層との間に挟まれたＢ層の一部除去装置であって、前記抜き加工装置と前記供給側ロールとの間、及び前記抜き加工装置と前記巻取側ロールとの間に、前記長尺材を吸引する吸引装置が設けられてなり、
前記吸引装置により抜き加工装置の前後における長尺材が展張されるようにしたことを特徴とするＡ層とＣ層との間に挟まれたＢ層の一部除去装置によって解決される。
【発明の効果】
【００１９】
例えば、マーキングが形成される材は、例えばＡ層とＢ層とＣ層とが積層された材であり、前記Ａ層は透明樹脂層であり、前記Ｂ層は金属層であり、これに対して、ＹＡＧレーザ又はＹＶＯ４レーザが、前記Ａ層表面側から前記Ｂ層に向けて、照射され、前記照射レーザのＱスイッチ周波数が７０〜３３０ｋＨｚで出力が２〜６Ｗであり、前記照射レーザに対する前記レーザ被照射物の相対移動速度が３５０〜２５００ｍｍ／ｓであるので、照射レーザは前記Ａ層を透過して金属層に到達して照射箇所の金属を除去し、マークが綺麗に形成された。表面の透明樹脂層には照射レーザによって凹部（穴：孔：溝）が形成されておらず、透明樹脂層の表面を手でなぞってもザラツキ感がない。
【図面の簡単な説明】
【００２０】
【図１】本発明になるマーキング装置の概略図
【図２】本発明（マーキング方法）が実施される長尺材の平面図
【図３】本発明（マーキング方法）が実施される長尺材の断面図
【図４】マーキング形成後における金属粒子付着樹脂フィルムの平面図
【図５】マーキング形成後における金属粒子付着樹脂フィルムの断面図
【図６】第２実施形態になる長尺材の断面図
【図７】従来のマーキング例
【発明を実施するための形態】
【００２１】
第１の本発明はＡ層とＣ層との間に挟まれたＢ層の一部が除去される方法である。因みに、Ｂ層（不透明な金属層）の一部除去によって所定のパターンが形成される観点からすると、これは、マーキング方法であると謂える。本方法は、ＹＡＧレーザ又はＹＶＯ４レーザが、前記Ａ層表面側から前記Ｂ層に向けて、照射される工程を具備する。前記照射レーザの出力は２〜６Ｗである。より好ましくは、２．５〜５．５Ｗであった。そして、前記特許文献２に記載の如きの２０Ｗと言った大きな場合、綺麗なマークは形成されなかった。更には、特許文献２が好ましい出力と明記している５０Ｗの場合には、本願発明の実施によって得られたような綺麗なマークは到底に得られなかった。逆に、レーザ出力が小さ過ぎた場合も、綺麗なマークは形成されなかった。前記照射レーザのＱスイッチ周波数は７０〜３３０ｋＨｚであった。更に好ましくは１００〜３００ｋＨｚであった。そして、Ｑスイッチ周波数が、例えば５０ｋＨｚ又は４００ｋＨｚの場合には、照射レーザの出力を３〜５Ｗ、かつ、後述の前記照射レーザに対する前記レーザ被照射物の相対移動速度を７００〜１５００ｍｍ／ｓの適切なものに調整していても、綺麗なマークは得られなかった。前記照射レーザに対する前記レーザ被照射物の相対移動速度は３５０〜２５００ｍｍ／ｓである。すなわち、前記速度が３５０ｍｍ／ｓ未満の小さな場合には、照射レーザの出力を３〜５Ｗ、かつ、Ｑスイッチ周波数を１００〜３００ｋＨｚの適切なものに調整していても、綺麗なマークは得られなかった。すなわち、前記レーザの出力と前記Ｑスイッチ周波数と前記走行速度との三者が三位一体で互いに密接に絡まり、各々が適正な範囲内にある場合に、始めて、綺麗なマークが形成された。前記Ａ層は透明樹脂層である。前記Ｂ層は金属層である。前記Ｂ層は、例えば蒸着あるいはスパッタ等のＰＶＤ手段、又はＣＶＤ手段で形成される。すなわち、金属粒子の堆積によって、前記Ｂ層は、形成される。前記Ｃ層は、例えば接着剤層（粘着剤層）である。前記Ｃ層の前記Ｂ層とは反対側の面には、好ましくは、ベース層（剥離紙層：剥離層（フィルム））が設けられる。従って、前記レーザ照射後に、ベース層（剥離紙層）が剥離されると、前記Ａ層／Ｂ層／Ｃ層（接着剤層（粘着剤層））の積層体は、マークをシールとして利用できるものとなる。前記Ｂ層と前記Ｃ層との間には、好ましくは、前記Ｂ層の色とは異なる色の着色層が設けられる。着色層とＡ層とでＢ層が挟まれるように着色層が設けられる。これにより、Ｂ層一部除去の具合（マーク）が一層明確に判るようになる。前記Ａ層と前記Ｂ層との間には、例えばホログラム層が設けられても良い。前記Ａ層は、例えば無職透明な樹脂フィルムで構成される。好ましい透明樹脂は、例えばＰＥＴ（ポリエチレンテレフタレート）等のポリエステル系樹脂、例えばＰＰ（ポリプロピレン）等のポリオレフィン系樹脂、例えばＰＭＭＡ（ポリメチクリル酸メチル樹脂）等のアクリル系樹脂の群の中から選ばれる樹脂である。この透明樹脂は、好ましくは、顔料や染料で着色されてない無色な透明樹脂である。従って、Ａ層とＢ層とを具備する材は、前記のような透明樹脂フィルムの一面側（片面側）に金属粒子が付着・堆積した金属粒子付着（堆積）樹脂フィルムであると言うことが出来る。所謂、金属蒸着フィルムである。例えば、透明樹脂フィルムの一面側にＡｌが蒸着して構成されたＡｌ蒸着樹脂フィルムである。前記金属としては、例えばＡｌ，Ｆｅが挙げられる。金属膜の成膜性、レーザによる加工性や、シールとして用いた場合の色彩感から、特に好ましい金属はＡｌである。前記接着剤層（粘着剤層）は、例えばアクリル系樹脂、ビニル系樹脂、ポリエステル系樹脂、ウレタン系樹脂、アミド系樹脂、エポキシ系樹脂、ゴム系樹脂、アイオノマー樹脂等が適宜用いられる。
【００２２】
第２の本発明はマーキングである。このマーキングは、前記Ａ層とＣ層との間に挟まれたＢ層の一部が除去される方法の実施になるものである。すなわち、前記Ａ層とＣ層との間に挟まれたＢ層の一部除去方法の実施によるＢ層の一部除去パターンに応じた情報が形成されてなるマーキングである。このマーキングは、前記レーザ照射によりマーキング箇所の前記Ｂ層の一部が除去されて構成されたものである。前記Ａ層は除去されておらず、前記Ｂ層の表面側は前記Ａ層で全面的に覆われている。
【００２３】
第３の本発明は、前記Ａ層とＣ層との間に挟まれたＢ層の一部除去方法が実施される装置である。例えば、マーキング装置である。本装置は供給側ロールを具備する。本装置は巻取側ロールを具備する。本装置は走行手段を具備する。前記供給側ロールには前記Ａ層とＢ層とＣ層との積層体からなる長尺材が巻かれている。前記走行手段により、前記長尺材は、前記供給側ロールから繰り出され、所定の経路を走行し、前記巻取側ロールに巻き取られる。前記走行手段による前記長尺材の走行速度は３５０〜２５００ｍｍ／ｓであるように制御されている。本装置はレーザ装置を具備する。前記レーザ装置は、ＹＡＧレーザ装置である。又は、ＹＶＯ４レーザ装置である。前記レーザ装置は、前記供給側ロールと前記巻取側ロールとの間の所定の走行経路を走行する前記長尺材に対して、レーザ光が照射されるように配設されている。特に、Ｑスイッチ周波数が７０〜３３０ｋＨｚで出力が２〜６ＷのＹＡＧレーザ又はＹＶＯ４レーザが前記Ａ層の表面側から照射されるように配設されている。本装置は抜き加工装置を具備する。この抜き加工装置は、前記レーザ装置と前記巻取側ロールとの間の所定の走行経路を走行する長尺材の金属粒子付着樹脂フィルムに抜き加工を施すものである。そして、前記レーザ装置によるレーザ照射で形成されたマーキング領域の取り出しを可能とする。本装置は、好ましくは、吸引装置を具備する。この吸引装置は長尺材を吸引するものである。前記吸引装置は、前記抜き加工装置と前記供給側ロール（レーザ装置）との間に設けられている。又、前記抜き加工装置と前記巻取側ロールとの間に設けられている。そして、前記吸引装置によって長尺材が吸引され、前記抜き加工装置の前後における長尺材が展張される。これによって、抜き加工時に、長尺材には引張力が作用しているので、抜き加工にミスが起こり難い。
【００２４】
以下、更に詳しく説明する。
【００２５】
図１は発明になるマーキング装置の概略図、図２は長尺材の平面図、図３は長尺材の断面図、図４はマーキング形成後における金属粒子付着樹脂フィルム（長尺材からベース層を剥離後における金属粒子付着樹脂フィルム）の平面図、図５はマーキング形成後における金属粒子付着樹脂フィルムの断面図である。
【００２６】
各図中、Ａはマーキング装置である。１は供給側ロールである。２ａ，２ｂは巻取側ロールである。供給側ロール１には長尺材３が巻回されている。長尺材３は、供給側ロール１から繰り出され、所定の走行経路（テープパス）を経て、巻取側ロール２ａ，２ｂに巻き取られる。巻取側ロール２ａにはマーキング領域に沿った箇所が抜き加工された後のマーキング領域が存する部分が巻き取られる。巻取側ロール２ｂにはマーキング領域に沿った箇所が抜き加工された後のマーキング領域が存しないカス部分が巻き取られる。
【００２７】
長尺材３は、例えばＰＥＴなどの無色透明な樹脂フィルム４と、例えばＡｌなどの不透明な金属膜５と、ベース紙６との積層体である。金属膜５は蒸着手段で金属粒子が透明樹脂フィルム４の一面に設けられたものである。金属膜５は蒸着膜（金属粒子の堆積膜）であると言うことも出来る。金属膜（蒸着膜）５は蒸着などのＰＶＤ手段で設けられたものであるから、透明樹脂フィルム４と金属膜５との間には接着剤（粘着剤）は無い。しかしながら、金属膜５の裏面（透明樹脂フィルム４と反対側の面）には接着剤（粘着剤）が塗布されており、この接着剤（粘着剤）層７によって金属膜５の裏面がベース紙６面上に貼着されている。ベース紙６の表面には、例えばシリコーン膜が設けられており、接着剤（粘着剤）層７による接合（積層：接着）は剥離が容易なものとなっている。従って、ベース紙６は剥離紙であるとも言える。例えば、ベース紙６から透明樹脂フィルム４を持って引き剥がし方向に小さな力を作用させると、金属膜５蒸着透明樹脂フィルム４がベース紙６から剥離する。ベース紙（剥離紙：ベース層）６は半透明ないしは不透明である。本実施形態にあっては不透明である。金属膜５の裏面（一面）には接着剤（粘着剤）層７が存在しているから、ベース紙６から剥がされた金属膜５蒸着透明樹脂フィルム４を貼り付けることによってシールの如く貼着できる。
【００２８】
８はレーザ装置である。このレーザ装置８は、発振波長が１０６４ｎｍのＹＡＧ（Ｎｄ：ＹＡＧ）レーザ装置である。ＹＡＧレーザ装置の代わりに、発振波長が１０６４ｎｍのＹＶＯ４（Ｎｄ：ＹＶＯ４）レーザ装置であっても良い。レーザ装置８は供給側ロール１と取側ロール２ａ，２ｂとの間の所定の走行経路（テープパス）に対応して設けられている。特に、レーザ装置８からのレーザ光が長尺材３の透明樹脂フィルム４側から照射されるようにレーザ装置８が配置されている。
【００２９】
９は抜き加工装置である。抜き加工装置９は、レーザ装置８と巻取側ロール２ａ，２ｂとの間の所定の走行経路（テープパス）に対応して設けられている。そして、抜き加工装置９の作動により、金属膜５蒸着透明樹脂フィルム４は、レーザ装置８のレーザ照射で形成されたマーキング領域の周囲にスリットが形成される。尚、スリットはベース紙６の下面（裏面）にまでは到達してない。但し、少なくとも金属膜５の部分にはスリットが入る。
【００３０】
１０，１１は吸引箱である。吸引箱１０，１１には所定の力の吸気装置が接続されており、吸気装置による吸引力によって長尺材３（ベース紙６）が吸引箱１０，１１内に多少なりとも引き込まれるようになっている。吸引箱１０は、レーザ装置８と抜き加工装置９との間の所定の走行経路（テープパス）に対応して設けられ、吸引箱１１は抜き加工装置９と巻取側ロール２ａ，２ｂとの間の所定の走行経路（テープパス）に対応して設けられている。そして、吸引箱１０，１１による吸引作用によって、抜き加工装置９における長尺材３には逆方向に引っ張られる力が作用している。従って、抜き加工装置９による金属膜５蒸着透明樹脂フィルム４に対するスリット形成にミスが起こり難いものとなっている。そして、吸引箱１１を通り過ぎた後の長尺材３は巻取側ロール２ａ，２ｂに巻き取られる。巻取側ロール２ｂに巻き取られるのはマーキング領域外（スリットで囲まれたマーキング領域の外側の部分：カス部分）である。尚、供給側ロール１にはバックテンションが掛かっており、かつ、吸引箱１０によって長尺材３には張力が作用しているから、レーザ装置８によるレーザ照射位置の長尺材３は常に展張状態にある。従って、レーザ照射によるマーク形成にミスが起こり難い。
【００３１】
１２は見当合わせ用カメラである。１３は見当合わせ確認ディスプレイである。
【００３２】
上記マーキング装置におけるレーザ装置８から長尺材３に１．３〜１３．０Ｗのレーザが照射された。Ｑスイッチ周波数は５０〜４００ｋＨｚで調整された。長尺材３の走行速度は３００ｍｍ／ｓ以上に設定された。その結果、例えばＴ字状のマーク（図４，５参照）が形成された。このＴ字のマーク５ａは、レーザ照射された箇所の蒸着Ａｌが除去されることによって形成されたものである（図５参照）。Ａｌ蒸着膜５はレーザ照射による影響が認められたのに対して、レーザは透明樹脂（ＰＥＴ）フィルム４を透過し、透明樹脂（ＰＥＴ）フィルム４にはレーザ照射による影響は認められなかった。例えば、透明樹脂フィルム４の表面は平坦であった（図５参照）。
【００３３】
前記照射レーザによって形成されたマークの美観が観察された。その結果が下記の表−１に示される。
表−１（Ｑスイッチ周波数２００ｋＨｚ）
レーザ出力                  長尺体走行速度（ｍｍ／ｓ）                  
（Ｗ）  ３００  ４００  ５００  ８００  １０００  １４００  ２０００
１．３        ×      ×      ×      ×        ×        ×        ×
２．６        △      〇      〇      〇        〇        〇        〇
３．９        ×      〇      〇      〇        〇        〇        〇
５．２        −      −      −      〇        〇        〇        −
６．５        ×      −      ×      −        −        △        ×
７．８        −      ×      −      ×        ×        ×        −
９．１        ×      −      ×      −        ×        −        ×
１１．７      −      ×      −      ×        −        ×        −
１３．０      ×      ×      ×      ×        ×        ×        ×
レーザ照射によるマークの美観の優劣が〇，△，×の三段階で表示された表−１から判る通り、前記照射レーザの出力が約２〜６Ｗで、長尺体の走行速度が約３５０ｍｍ／ｓ以上の場合には、レーザ照射により形成されたマークは鮮明で綺麗なものであった。これに対して、レーザ出力が６．５Ｗを越えると、綺麗なマークは形成できなかった。レーザ出力が１．３Ｗの如く小さな場合も、レーザ出力が大きな場合と同様に、綺麗なマークは形成できなかった。更に、長尺体の走行速度が３００ｍｍ／ｓ以下の場合には、レーザ出力が２〜６Ｗの適切な範疇のものでも、綺麗なマークは形成できなかった。
このようなことから、照射レーザの出力は約２〜６Ｗで、照射レーザに対するレーザ被照射物（長尺体）の相対移動速度が約３５０〜２５００ｍｍ／ｓであることの大事なことが窺える。
【００３４】
Ｑスイッチ周波数が３００ｋＨｚや１００ｋＨｚの場合にも同様な傾向が認められた。
表−２（Ｑスイッチ周波数３００ｋＨｚ）
レーザ出力                      長尺体走行速度（ｍｍ／ｓ）        
（Ｗ）      ３００  ６００  ８００  １０００  １５００  ２０００
１．３            ×      ×      ×        ×        ×        ×
３．９            ×      〇      〇        〇        〇        〇
５．２            ×      −      〇        〇        〇        〇
７．８            ×      ×      ×        ×        ×        ×
１３．０          ×      ×      ×        ×        ×        ×
表−３（Ｑスイッチ周波数１００ｋＨｚ）
レーザ出力                      長尺体走行速度（ｍｍ／ｓ）        
（Ｗ）      ３００  ４００  ６００  ８００  １０００  １４００
１．３            ×      ×      ×      ×        ×        ×
２．６            △      〇      〇      〇        〇        〇
３．９            ×      〇      〇      〇        〇        〇
７．８            ×      ×      ×      ×        ×        ×
１３．０          ×      ×      ×      ×        ×        ×
但し、Ｑスイッチ周波数が、例えば５０ｋＨｚ，４００ｋＨｚの場合には、照射レーザの出力を３〜５Ｗ、かつ、長尺体の相対移動速度を７００〜１５００ｍｍ／ｓの適切なものに調整していても、綺麗なマークは得られなかった。
【００３５】
上記実施例では、透明樹脂フィルムはＰＥＴフィルムであったが、ＰＰフィルムの場合でも同様なマークが形成された。
【００３６】
これに対して、透明樹脂フィルムの代わりに不透明なＰＶＣ（ポリ塩化ビニル樹脂）フィルムが用いられた場合には、該不透明ＰＶＣフィルムの表面に凹部が形成され、この凹部によるマークが形成された。すなわち、マークが形成されたものの、上記実施例の如きの蒸着Ａｌの除去によるマークとは異なるものであった。そして、レーザ照射箇所の不透明ＰＶＣフィルム表面が凹状に一部除去されることによってマークが形成されたものであるから、当該箇所を手でなぞるとザラツキ感が認められた。これに対して、本発明の場合では、マーク形成箇所を手でなぞっても、ザラツキ感は認められず、ツルツルしたものであった。
【００３７】
上記実施例ではＹＡＧレーザ装置が用いられた場合であるが、ＹＶＯ４レーザ装置が用いられた場合も同様であった。
【００３８】
これに対して、ＹＡＧレーザ装置の代わりに炭酸ガスレーザ装置が用いられた場合には、上記実施例の如きのマークは得られなかった。すなわち、この場合のマーキング品質は非常に劣るものであった。
【００３９】
上記実施例では、マーキングが形成される材は、金属粒子が透明樹脂フィルムの一面側に付着した金属粒子付着樹脂フィルムであった。すなわち、Ａｌ等の金属粒子が透明樹脂フィルム面上に堆積して構成されたものである。これがベース紙６上に接着積層されたものである。従って、マークはＡｌの除去によるものであるから、豊かな色彩感が得られ難い。そこで、豊かな色彩感を付与する為には、図６に示される如く、金属膜（蒸着膜）５の裏面側（透明樹脂フィルム４と反対側）に着色（透明・不透明いずれであっても良い。）樹脂フィルム２０を接着剤（粘着剤）２１で接着（接合）しておけば良い。このようにすることによって、貫通形成によるマークは背面の色が見えることから、着色樹脂フィルム２０に応じた豊かな色彩感が得られる。
【符号の説明】
【００４０】
Ａ          マーキング装置
１          供給側ロール
２ａ        巻取側ロール
３          長尺材
４          透明樹脂フィルム
５          金属膜（蒸着膜：堆積膜）
６          ベース紙
７          接着剤（粘着剤）層
８          レーザ装置（ＹＡＧレーザ装置：ＹＶＯ４レーザ装置）
９          抜き加工装置
１０，１１  吸引箱
２０        着色樹脂フィルム
【図１】
2012196710.tif 000003
【図２】
2012196710.tif 000004
【図３】
2012196710.tif 000005
【図４】
2012196710.tif 000006
【図５】
2012196710.tif 000007
【図６】
2012196710.tif 000008
【図７】
2012196710.tif 000009